(57)【要約】【課題】小粒径かつ球状で、シャープな粒度分布を有し、しかもキャリア飛散が少なく、現像剤に用いたときに耐刷時の帯電量及び抵抗の変化が少ない電子写真用樹脂被覆フェライトキャリア及びその製造方法、並びに該樹脂被覆フェライトキャリアを用いた電子写真用現像剤を提供すること。【解決手段】キャリア芯材粒子を樹脂被覆してなる電子写真用樹脂被覆フェライトキャリアにおいて、上記キャリア芯材粒子の見掛け密度ρ(ｇ／ｃｍ３)、平均粒径ｄ(μｍ)及びＢＥＴ比表面積Ｓ(ｍ２／ｇ)の積が下記式の条件を満たすことを特徴とする電子写真用樹脂被覆フェライトキャリア及びその製造方法、並びに電子写真用現像剤を採用する。【数１】2007271662.tif 000009【選択図】なし【特許請求の範囲】
【請求項１】
キャリア芯材を樹脂被覆してなる電子写真用樹脂被覆フェライトキャリアにおいて、上記キャリア芯材の見掛け密度ρ(ｇ／ｃｍ３)、平均粒径ｄ(μｍ)及びＢＥＴ比表面積Ｓ(ｍ２／ｇ)の積が下記の条件を満たすことを特徴とする電子写真用樹脂被覆フェライトキャリア。
【数１】
2007271662.tif 000008
【請求項２】
上記キャリア芯材の１ＫＯｅにおける本体磁化Ａが５０〜７０Ａｍ２／ｋｇ、本体磁化Ａと飛散物磁化Ｂの差(Ａ−Ｂ)が１０Ａｍ２／ｋｇ以下、かつ本体磁化Ａより１０Ａｍ２／ｋｇ以上低いキャリア芯材の混入率が５０ｐｐｍ以下である請求項１記載の電子写真用樹脂被覆フェライトキャリア。
【請求項３】
上記キャリア芯材の形状係数ＳＦ−１が１００〜１２０である請求項１又は２記載の電子写真用樹脂被覆フェライトキャリア。
【請求項４】
上記キャリア芯材の粒度分布ＣＶ値が２３以下である請求項１〜３のいずれかに記載の電子写真用樹脂被覆フェライトキャリア。
【請求項５】
上記キャリア芯材の１０００Ｖにおける抵抗が１０５〜１０９Ωである請求項１〜４のいずれかに記載の電子写真用樹脂被覆フェライトキャリア。
【請求項６】
上記キャリア芯材に対して樹脂が０．１〜１０重量％被覆されている請求項１〜５のいずれかに記載の電子写真用樹脂被覆フェライトキャリア。
【請求項７】
フェライト原料を粉砕、混合、ペレット化した後、９００〜１２００℃で仮焼成し、次いで、粉砕、スラリー化し、得られたスラリーを造粒し、酸素濃度０〜２１容量％の条件下、１１００〜１４５０℃、１〜２４時間本焼成を行い平均粒径２０〜４５μｍのキャリア芯材を得、得られたキャリア芯材に樹脂を被覆する電子写真用樹脂被覆フェライトキャリアの製造方法であって、上記スラリーにおけるスラリー粒径のＤ５０が３.０μｍ以下、Ｄ９０が４.０μｍ以下であることを特徴とする電子写真用樹脂被覆フェライトキャリアの製造方法。
【請求項８】
上記スラリーにおけるスラリー粒径のＤ５０が２.０μｍ以下、Ｄ９０が３.０μｍ以下である請求項７記載の電子写真用樹脂被覆フェライトキャリアの製造方法。
【請求項９】
上記本焼成の温度と上記仮焼成の温度の差が２８０℃以下である請求項７又は８記載の電子写真用樹脂被覆フェライトキャリアの製造方法。
【請求項１０】
請求項１〜６のいずれかに記載の樹脂被覆フェライトキャリアとトナーとからなる電子写真用現像剤。
【発明の詳細な説明】
【技術分野】
【０００１】
本発明は、小粒径かつ球状で、シャープな粒度分布を有し、しかもキャリア飛散が少なく、現像剤に用いたときに耐刷時の帯電量及び抵抗の経時変化が少ない電子写真用樹脂被覆フェライトキャリア及びその製造方法、並びに該樹脂被覆フェライトキャリアを用いた電子写真用現像剤に関する。
【背景技術】
【０００２】
電子写真法に使用される二成分系現像剤はトナーとキャリアとにより構成されており、キャリアは現像剤ボックス内でトナーと混合攪拌され、トナーに所望の電荷を与え、電荷を帯びたトナーを感光体上の静電潜像に運び、トナー像を形成させる担体物質である。キャリアはトナー像を形成した後も、マグネットに保持され現像ロール上に残り、さらに再び現像ボックスに戻り、新たなトナー粒子と再び混合攪拌され、一定期間繰り返し使用される。
【０００３】
この二成分系現像剤は、一成分系現像剤と異なり、キャリアが、トナー粒子を攪拌し、トナー粒子に所望の帯電性を付与すると共に、トナーを搬送する機能を有しており、現像剤設計において制御性がよいため、特に高画質の要求されるフルカラー機並びに画像維持の信頼性及び耐久性の要求される高速機の分野に広く使用されている。
【０００４】
このような二成分系電子写真現像剤においては、高画質画像を得るために、キャリアとして酸化被膜鉄粉、樹脂被覆鉄粉に代えて、Ｃｕ−Ｚｎフェライト、Ｎｉ−Ｚｎフェライト等のフェライト粒子が用いられている。これらのフェライト粒子を用いたフェライトキャリアは従来の鉄粉キャリアに比べ、一般に球状であり、磁気特性が調整可能である等の高画質画像を得るのに有利な特性を多く持っている。さらに、このフェライト粒子をキャリア芯材として種々の樹脂を被覆した樹脂被覆フェライトキャリアは、耐摩耗性や耐久性等が向上し、また体積固有抵抗の調整が可能となる。
【０００５】
しかし、フェライトはセラミックであるため、フェライト反応後は、高硬度であるものの、衝撃に対して破砕してしまう欠点がある。特に粒径が小さくなると粒子間の空隙も小さくなり、高温の加熱により粒子同士の融合が生じて球状の維持が困難になってくる。
【０００６】
近年、このような二成分系電子写真現像剤においては、現像性能の高速化やフルカラー化が強く要望されており、このような要望の中で高画質出力を得るために、キャリアやトナーの小粒径化が課題となっている。
【０００７】
トナーに関しては、重合トナー技術等により小粒径で、かつシャープな粒度分布を持つトナーが種々提案されている。
【０００８】
一方、キャリアを小粒径化、すなわち小粒径のフェライト粒子を用いることにより、形成される磁気ブラシがソフトになり、またキャリアの比表面積が大きくなり、保持できるトナーの量が多くなり、この結果、画像濃度、かぶり、トナー飛散、解調性等の画像品質に対して大きな効果が期待されている。
【０００９】
しかし、フェライトキャリアを小粒径化すると、上記したフェライト粒子の球状を維持するのが困難になるという問題がある。上述のように、耐摩耗性や耐久性の向上を図るために、キャリア芯材（フェライト粒子）表面に各種樹脂を被覆するが、フェライト粒子の形状が損なわれると、樹脂被覆時に被覆ムラが生じたり、芯材の露出部が生じる。このため、キャリア性能が充分発揮されずに、現像剤に要求される高画質化、長寿命化（高耐久化）が達成されない。
【００１０】
また、フェライト粒子の製造工程において、焼成後の解砕工程で、粒子を解す場合、融合した粒子を強い衝撃で解すと破砕してしまい不定形の粒子が混入してしまう。不定形の粒子は除去が困難であり、キャリア飛散の原因となる。このまま次工程で樹脂被覆を行ってしまうと、不定形の粒子には均一な被膜が形成されないこと、流動性の妨げになる等により画像品質への悪影響が生じてくる。
【００１１】
球状を推持させるために、焼成温度を低くすることにより粒子間の融合は防げるものの、キャリア芯材がポーラス（多孔性）になり、キャリア芯材表面への樹脂被覆工程において、樹脂が内部に滲み込みキャリア性能のバラツキ要因になり易い。
【００１２】
このように球状で、表面性の均一な小粒径フェライト粒子を製造する技術は充分ではなかった。トナーと共に二成分現像剤としたときに、高画質化や長寿命化を達成すべく、小粒径で、かつ球状、表面性の均一なフェライトキャリアを提供する試みは種々なされている。
【００１３】
特許文献１（特開平７−９８５２１号公報）には、５０％平均粒径（Ｄ５０）が１５〜４５μｍで、粒度分布を規定し、さらに異なる測定方法による比表面積の比を一定とした電子写真用キャリアが記載されている。
【００１４】
また、特許文献２（特開２００１−１１７２８５号公報）には、体積平均粒径が２５〜５０μｍ、体積抵抗及び形状指数が一定範囲にある核体粒子（キャリア芯材）を用い、この核体粒子表面に導電性粒子を含む被覆層を形成してなる静電荷像現像用キャリアが記載されている。
【００１５】
特許文献３（特開平８−２９２６０７号公報）には、キャリア芯材粒子の表面に樹脂材料からなる被覆層を形成すると共に、キャリア芯材粒子及び樹脂被覆後のキャリア粒子の形状指数を特定し、また前者の形状指数が後者の形状指数より大きいように構成した二成分現像剤が記載されている。
【００１６】
特許文献４（特開平９−１９７７２２号公報）には、飽和磁化５０〜７０Ａｍ２／ｋｇで、平均粒子径３０〜４０μｍ、かつ２２μｍ以下の重量比率２．０〜１７．０重量％、さらに形状指数で特定した核体粒子（キャリア芯材）上に被覆層を形成してなる静電荷像現像剤用キャリアが記載されている。
【００１７】
上記した特許文献１〜４に係る発明は、フェライト芯材を小粒径化し、かつ形状指数や比表面積等を特定し、主に球状のフェライト芯材を得るものであるが、小粒径で、しかも高い球状度及び表面均一度を有し、また粒度分布がシャープなキャリア芯材又は樹脂被覆フェライトキャリア及びその製造方法は得られていない。
【００１８】
また、樹脂被覆フェライトキャリアをトナーと共に現像剤とした時には、現像剤には、耐刷時に帯電量や抵抗の経時変化が小さいことが要求されるが、この要求を併せて満足するキャリア芯材又は樹脂被覆フェライトキャリア及びその製造方法は得られていない。
【００１９】
【特許文献１】特開平７−９８５２１号公報
【特許文献２】特開２００１−１１７２８５号公報
【特許文献３】特開平８−２９２６０７号公報
【特許文献４】特開平９−１９７７２２号公報
【発明の開示】
【発明が解決しようとする課題】
【００２０】
従って、本発明の目的は、小粒径かつ球状で、シャープな粒度分布を有し、しかもキャリア飛散が少なく、現像剤に用いたときに耐刷時の帯電量及び抵抗の経時変化が少ない電子写真用樹脂被覆フェライトキャリア及びその製造方法、並びに該樹脂被覆フェライトキャリアを用いた電子写真用現像剤を提供することにある。
【課題を解決するための手段】
【００２１】
そこで、本発明者らは、これらの課題を解決すべく検討を進めた結果、キャリア芯材の見掛け密度、平均粒径及びＢＥＴ比表面積の積が一定範囲にある樹脂被覆フェライトキャリアが上記目的を達成し得ることを知見し、またこのような樹脂被覆フェライトキャリアはスラリー粒径のＤ５０及びＤ９０を一定範囲以下とすることにより製造されることを見出し、本発明に至った。
【００２２】
すなわち、本発明は、キャリア芯材を樹脂被覆してなる電子写真用樹脂被覆フェライトキャリアにおいて、上記キャリア芯材の見掛け密度ρ(ｇ／ｃｍ３)、平均粒径ｄ(μｍ)及びＢＥＴ比表面積Ｓ(ｍ２／ｇ)の積が下記の条件を満たすことを特徴とする電子写真用樹脂被覆フェライトキャリアを提供するものである。
【数２】
2007271662.tif 000002
【００２３】
本発明に係る上記電子写真用樹脂被覆フェライトキャリアは、上記キャリア芯材の１ＫＯｅにおける本体磁化Ａが５０〜７０Ａｍ２／ｋｇ、本体磁化Ａと飛散物磁化Ｂの差(Ａ−Ｂ)が１０Ａｍ２／ｋｇ以下、かつ本体磁化Ａより１０Ａｍ２／ｋｇ以上低いキャリア芯材の混入率が５０ｐｐｍ以下であることが望ましい。
【００２４】
本発明に係る上記電子写真用樹脂被覆フェライトキャリアは、上記キャリア芯材の形状係数ＳＦ−１が１００〜１２０であることが望ましい。
【００２５】
本発明に係る上記電子写真用樹脂被覆フェライトキャリアは、上記キャリア芯材の粒度分布ＣＶ値が２３以下であることが望ましい。
【００２６】
本発明に係る上記電子写真用樹脂被覆フェライトキャリアは、上記キャリア芯材の１０００Ｖにおける抵抗が１０５〜１０９Ωであることが望ましい。
【００２７】
本発明に係る上記電子写真用樹脂被覆フェライトキャリアは、上記キャリア芯材に対して樹脂が０．１〜１０重量％被覆されていることが望ましい。
【００２８】
また、本発明は、フェライト原料を粉砕、混合、ペレット化した後、９００〜１２００℃で仮焼成し、次いで、粉砕、スラリー化し、得られたスラリーを造粒し、酸素濃度０〜２１容量％の条件下、１１００〜１４５０℃、１〜２４時間本焼成を行い平均粒径２０〜４５μｍのキャリア芯材を得、得られたキャリア芯材に樹脂を被覆する電子写真用樹脂被覆フェライトキャリアの製造方法であって、上記スラリーにおけるスラリー粒径のＤ５０が３.０μｍ以下、Ｄ９０が４.０μｍ以下であることを特徴とする電子写真用樹脂被覆フェライトキャリアの製造方法を提供するものである。
【００２９】
本発明に係る上記電子写真用樹脂被覆フェライトキャリアの製造方法において、上記スラリーにおけるスラリー粒径のＤ５０が２.０μｍ以下、Ｄ９０が３.０μｍ以下であることが望ましい。
【００３０】
本発明に係る上記電子写真用樹脂被覆フェライトキャリアの製造方法において、
上記本焼成の温度と上記仮焼成の温度の差が２８０℃以下であることが望ましい。
【００３１】
また、本発明は、上記樹脂被覆フェライトキャリアとトナーとからなる電子写真用現像剤を提供するものである。
【発明の効果】
【００３２】
本発明に係る電子写真用樹脂被覆フェライトキャリアは、キャリア芯材の比表面積、見かけ密度及び平均粒径の積が所定範囲にあり、小粒径かつ球状で、シャープな粒度分布を有し、しかもキャリア飛散も少ない。この本発明に係る電子写真用樹脂被覆フェライトキャリアを用いた電子写真用現像剤は、耐刷時の帯電量及び抵抗の経時劣化が少ない。
【００３３】
また、本発明に係る製造方法によれば、上記電子写真現像剤用フェライトキャリアが、工業的規模で生産性をもって経済的に製造することができる。
【発明を実施するための最良の形態】
【００３４】
以下、本発明の実施の形態について説明する。
【００３５】
＜本発明に係る電子写真用樹脂被覆フェライトキャリア＞
本発明に係る電子写真用樹脂被覆フェライトキャリアは、キャリア芯材粒子の見掛け密度ρ(ｇ／ｃｍ３)、平均粒径ｄ(μｍ)及びＢＥＴ比表面積Ｓ(ｍ２／ｇ)の積が下記の条件を満たすことが必要である。このような要件を満たすことによって、小粒径かつ球状で、シャープな粒度分布を有し、しかもキャリア飛散が少ない樹脂被覆フェライトキャリアが得られる。
【数３】
2007271662.tif 000003
【００３６】
上記式において、見掛け密度ρ(ｇ／ｃｍ３)、平均粒径ｄ(μｍ)及びＢＥＴ比表面積Ｓ(ｍ２／ｇ)の積が４．５未満では、キャリア芯材(フェライト粒子)の工業的な製造は実質的に困難であり、８．５を超えると、球状度や粒度分布のシャープさが低下し、キャリア飛散が増加し、また現像剤に用いたときに耐刷時の帯電量及び抵抗の経時変化が大きくなる。
【００３７】
本発明に係る電子写真用樹脂被覆フェライトキャリアは、キャリア芯材の平均粒径ｄが上記の通り２０〜４５μｍであり、平均粒径が２０μｍ未満のキャリア芯材(フェライト粒子)は工業的には実質的に製造できず、平均粒径が４５μｍを超えると、小粒径化という本来の目的が達成できず、高画質画像を得るのに不利である。
【００３８】
ここで、見掛け密度、平均粒径及びＢＥＴ比表面積は、下記の方法によって測定された値である。
【００３９】
〔見掛け密度〕
ＪＩＳ  Ｚ  ２５０４に準拠して測定した。詳細は下記の通りである。
１．装置
粉末見掛密度計は漏斗、コップ、漏斗支持器、支持棒及び支持台から構成されるものを用いる。天秤は、秤量２００ｇで感量５０ｍｇのものを用いる。
２．測定方法
（１）試料は、少なくとも１５０ｇ以上とする。
（２）試料は孔径２．５＋０．２／−０ｍｍのオリフィスを持つ漏斗に注ぎ流れ出た試料が、
コップ一杯になってあふれ出るまで流し込む。
（３）あふれ始めたら直ちに試料の流入をやめ、振動を与えないようにコップの上に盛り上がった試料をへらでコップの上端に沿って平らにかきとる。
（４）コップの側面を軽く叩いて、試料を沈ませコップの外側に付着した試料を除去して、コップ内の試料の重量を０．０５ｇの精度で秤量する。
３．計算
前項２−（４）で得られた測定値に０．０４を乗じた数値をＪＩＳ−Ｚ８４０１（数値の丸め方）によって小数点以下第２位に丸め、「ｇ／ｃｍ３」の単位の見掛け密度とする。
【００４０】
〔平均粒径(メジアン径)〕
レーザ回折散乱法により測定した。装置として日機装株式会社製マイクロトラック粒度分析計（Ｍｏｄｅｌ９３２０−Ｘ１００）を用いた。屈折率は２．４２とし、２５±５℃、湿度５５±１５％の環境下で測定を行った。ここで言う平均粒径（メジアン径）とは、体積分布モード、ふるい下表示での累積５０％粒子径である。
キャリアサンプルの分散は、分散液として０．２％ヘキサメタリン酸ナトリウム水溶液を用い、超音波工業社製ウルトラソニックホモジナイザー（ＵＨ−３Ｃ）にて１分間の超音波処理とした。
【００４１】
〔ＢＥＴ比表面積〕
比表面積測定装置（型式：ジェミニ２３６０（島津製作所社製））を用いた。測定試料を測定用セルに約１０〜１５ｇ入れ、精密天秤で正確に秤量し、秤量し終えたら、装置付帯のガスポートにて２００℃で６０分間真空吸引熱処理を行った。次いで、測定ポートに試料をセットし、測定を開始した。測定は１０点法で行い、測定終了時に試料の重量を入力すると、ＢＥＴ比表面積が自動的に算出される。
測定用セル：球形外形１．９ｃｍ(３／４インチ)、長さ３．８ｃｍ(１−１／２インチ)、セル長さ１５．５(６．１インチ)、容積１２．０ｃｍ３、サンプル容量約６．００ｃｍ３
環境：温度；１０〜３０℃、湿度；相対湿度で２０〜８０％  結露なし
【００４２】
本発明に係る電子写真用樹脂被覆フェライトキャリアは、キャリア芯材の１ＫＯｅにおける本体磁化Ａが５０〜７０Ａｍ２／ｋｇ、本体磁化Ａと飛散物磁化Ｂの差(Ａ−Ｂ)が１０Ａｍ２／ｋｇ以下、かつ本体磁化Ａより１０Ａｍ２／ｋｇ以上低いキャリア芯材の混入率が５０ｐｐｍ以下であることが望ましい。
【００４３】
本体磁化Ａ、本体磁化Ａと飛散物磁化Ｂの差(Ａ−Ｂ)及び本体磁化Ａより１０Ａｍ２／ｋｇ以上低いキャリア芯材の混入率が上記の範囲を外れた場合には、現像においてキャリア付着が増加することとなり好ましくない。
【００４４】
この磁化(本体磁化Ａ及び飛散物磁化Ｂ)の測定及び飛散量(本体磁化Ａより１０Ａｍ２／ｋｇ以上低いキャリア芯材の混入率)の測定は、下記の方法で測定した値である。
【００４５】
〔磁化測定法〕
振動試料型磁気測定装置（型式：ＶＳＭ−Ｃ７−１０Ａ(東英工業社製)）を用いた。測定試料は、内径５ｍｍ、高さ２ｍｍのセルに詰めて上記装置にセットした。測定は、印加磁場を加え、最大１ＫＯｅまで掃引した。次いで、印加磁場を減少させ、記録紙上にヒステリシスカーブを作製した。このカーブのデータより磁化を求めた。
【００４６】
〔飛散物量及び飛散物磁化測定法〕
飛散試験方法により行う。すなわち、キャリア芯材(試料)６００ｇを市販の複写機用現像ボックスに入れ、モーターにて回転数２００ｒｐｍで２０分間撹拌した際、現像ボックスより飛散した試料を回収し、その飛散量と飛散物についての１ＫＯｅ時の磁化を上記磁化測定法により求めた。
【００４７】
本発明に係る電子写真用樹脂被覆フェライトキャリアは、キャリア芯材の形状係数ＳＦ−１が１００〜１２０であることが望ましい。形状係数ＳＦ−１が１２０を超えると、樹脂被覆フェライトキャリアの球状度が図れず、樹脂被覆時に被覆ムラが生じたり、芯材の露出部が生じるため、電荷のリーク現象が発生し易くなり、高画質画像を得るのに不利である。この形状係数ＳＦ−１は、粒子等の形状を表現する係数として使用され、走査型電子顕微鏡等がとらえた画像の面積、長さ、形状等を高精度に定量解析することができる画像解析という統計的手法に基づくものであり、下記の方法により測定される。
【００４８】
〔形状係数ＳＦ−１〕
電子顕微鏡（型式：ＪＳＭ−６０６０Ａ（日本電計社製））を用い、キャリアＳＥＭを撮影し、その画像情報は、インターフェースを介してサイバーメテイックス社製画像解析装置(Ｉｍａｇｅ−Ｐｒｏ  ＰＬＵＳ)に導入して解析を行い、下記式より算出し得られた値である。キャリアの形状が球形に近いほど１００に近い値となる。ＳＦ−１は、１粒子毎に算出し、１００粒子の平均値をそのキャリアの形状指数とした。
【数４】
2007271662.tif 000004
【００４９】
本発明に係る電子写真用樹脂被覆フェライトキャリアは、キャリア芯材の粒度分布ＣＶ値が２３以下であることが望ましい。粒度分布ＣＶ値が２３を超えるとシャープな粒度分布が得られず、画像品質への悪影響が生じてくる。この粒度分布ＣＶ値は、次の方法により求める。
【００５０】
〔粒度分布ＣＶ(粒子径の変動係数)値〕
レーザ式粒度分布測定装置（型式：マイクロトラック  ＨＲＡ  ＭＯＤＥＬ：９３２０−×１００（日機装社製））を使用し、体積平均径(ＭＶ)と粒子径の標準偏差(ＳＴＤ.ＤＥＶ)により下記式によりＣＶ(粒子径の変動係数)値を算出した。
【数５】
2007271662.tif 000005
【００５１】
本発明に係る電子写真用樹脂被覆フェライトキャリアは、キャリア芯材の１０００Ｖにおける抵抗が１０５〜１０９であることが望ましい。抵抗が１０９Ωを超えると、画像濃度が出にくくなり、好ましくない。また、抵抗が１０５未満では、リーク現象が発生し易くなり、高画質画像が得られず、やはり好ましくない。この抵抗方法は下記の通りである。
【００５２】
〔抵抗〕
図１に示すような電気抵抗測定機を用いて測定した。１はキャリア芯材(試料)、２は磁石、３は真鍮板(電極)、４はフッ素樹脂板をそれぞれ示す。測定は、磁極間間隔２．０ｍｍにてＮ極とＳ極を対向させ、非磁性の平行平板電極(面積１０×４０ｍｍ)に試料０.２ｇを秤量して挿入した。磁極(表面磁束密度：１５００ガウス、対向電極面積：１０×３０ｍｍ)を平行平板電極に付けることにより電極間に試料を保持させ、印加電圧１０００Ｖの電気抵抗を絶縁電気抵抗計（型式：ＳＭ−５Ｅスーパーメガオームメーター（東亜電波工業社製））にて測定した。
【００５３】
本発明に係る電子写真用樹脂被覆フェライトキャリアは、上記キャリア芯材に対して樹脂が０．１〜１０重量％被覆されていることが望ましい。被覆量が０．１重量％未満ではキャリア表面に均一な被覆層を形成することが難しく、また１０重量％を超えるとキャリア同士の凝集が発生してしまう。
【００５４】
上記キャリア芯材の被覆に用いられる樹脂としては、特に制限はなく、各種の樹脂を用いることが可能である。正帯電性トナーに対しては、例えばフッ素系樹脂、フッ素−アクリル系樹脂、シリコーン系樹脂、変性シリコーン系樹脂等を用いることができる。また逆に負帯電性トナーに対しては、例えばアクリル系樹脂、アクリル−スチレン系樹脂、アクリル−スチレン系樹脂とメラミン系樹脂の混合樹脂及びその硬化樹脂、シリコーン系樹脂、変性シリコーン系樹脂、ポリエステル系樹脂、エポキシ系樹脂、ウレタン系樹脂、ポリエチレン系樹脂等を用いることができる。
【００５５】
また必要に応じて、帯電制御剤、密着性向上剤、プライマー処理剤あるいは抵抗制御剤等を添加してもよい。帯電制御剤や抵抗制御剤の例としては、各種シランカップリング剤、各種チタンカップリング剤、導電性カーボン、ホウ化チタン等のホウ化物、酸化チタンや酸化鉄、酸化アルミニウム、酸化クロム、酸化珪素等の酸化物等が挙げられるが、特に限定されるものではない。
【００５６】
＜本発明に係る電子写真用樹脂被覆フェライトキャリアの製造方法＞
次に、本発明に係る電子写真用樹脂被覆フェライトキャリアの製造方法について述べる。
先ず、所定組成となるように、フェライト原料を適量秤量した後、ボールミル又は振動ミル等で０．５時間以上、好ましくは１〜２０時間粉砕、混合する。このようにして得られた粉砕物を加圧成型器等によりペレット化した後、９００〜１２００℃の温度で仮焼成する。仮焼成温度が９００℃未満では、本焼成後のキャリア表面形状が凹凸になってしまい、１２００℃を超えると、粉砕が困難となる。加圧成型器は使用せずに、粉砕した後、水を加えてスラリー化し、スプレードライヤーを用いて粒状化してもよい。
【００５７】
仮焼成後、さらにボールミル又は振動ミル等で粉砕した後、水及び必要に応じて分散剤、バインダー等を適量添加してスラリーとなし、粘度調整後、スプレードライヤーにて造粒し、酸素濃度を０〜２１容量％に制御し、１１００〜１４５０℃で１〜２４時間保持し、本焼成を行う。仮焼成後に粉砕する際は、水を加えて湿式ボールミルや湿式振動ミル等で粉砕してもよい。
【００５８】
本発明に係る製造方法では、得られたスラリーのスラリー粒径が次の範囲に調整されることが必要である。すなわち、スラリー粒径(体積平均径)のＤ５０が３．０μｍ以下、好ましくは２．０μｍ以下で、Ｄ９０が４．０μｍ以下、好ましくは３．０μｍ以下である。上記Ｄ５０が３．０μｍを超える場合やＤ９０が４．０μｍを超える場合には、本焼成後のキャリア表面形状が凹凸になってしまい好ましくない。このスラリー粒径は、日機装株式会社製マイクロトラック粒度分析計（Ｍｏｄｅｌ９３２０−Ｘ１００）を用いて測定される。詳細は、下記の通りである。
【００５９】
〔スラリー粒径(Ｄ５０、Ｄ９０)〕
ここで言うＤ５０とは、体積分布モード、ふるい下表示での累積５０％粒子径であり、Ｄ９０とは、体積分布モード、ふるい下表示での累積９０％粒子径である。スラリー粒径測定時の環境、屈折率及び分散方法は、前出のキャリア平均粒径測定時の分散方法に準ずる。
【００６０】
このようにスラリー粒径を微細化することによって、原料の均質化が促進され粒子間の磁化のバラツキを低減できるため、キャリア飛散の低減が図れる。また、本焼成温度を下げることができ、粒子間の融合を防止し、表面性が均一なフェライト芯材を得ることができるため、樹脂被覆膜の均一化が達成される。
【００６１】
上述のようなスラリー粒径にするためには、上記したボールミルや振動ミル等の粉砕機で適度な時間、粉砕することによって達成される。このような粉砕工程において、メディアを使用する場合は、各種のメディアやビーズが使用できる。粉砕機は、粉砕するものの固さや粒径及び粉砕後の目標粒径等によって異なり、適宜選択される。また、湿式ボールミル等で粉砕した後、高速剪断力を持つ粉砕機にてさらに微粉砕することによって、上述のスラリー粒径を達成することもできる。
【００６２】
このような微粉砕機としては、特に限定されるものではないが、例えば、高速回転式粉砕機、攪拌槽型媒体攪拌式粉砕機、流通管型媒体攪拌式粉砕機等が挙げられる。また、媒体攪拌式の粉砕機に使用する媒体としては、上述の各種のメディアやビーズが使用できる。粉砕機、粉砕するものの固さや粒径及び粉砕後の目標粒径によって異なるが、小粒径のビーズを使用することが好ましく、さらには０．３〜１ｍｍの粒径を持つビーズを使用することが好ましい。
【００６３】
本発明に係る製造方法では、本焼成の温度と上記仮焼成の温度の差が２８０℃以下であることが望ましく、２５０℃以下がさらに望ましい。上記温度の差が２８０℃を超えると、上記した性状及び特性を有するキャリア芯材が得られがたい。
【００６４】
このように本焼成して得られた焼成物を、解砕し、分級する。分級方法としては、既存の風力分級、メッシュ濾過法、沈降法等を用いて所望の粒径に粒度調整したキャリア芯材を得る。
【００６５】
その後、必要に応じて、表面を低温加熱することで酸化被膜処理を施し、電気抵抗調整を行うことができる。酸化被膜処理は、一般的なロータリー式電気炉、バッチ式電気炉等を用い、例えば、３００〜７００℃で熱処理を行う。この処理によって形成された酸化被膜の厚さは、０．１〜５μｍであることが好ましい。０．１μｍ未満であると、酸化被膜層の効果が小さく、５μｍを超えると、磁化が低下したり、高抵抗になりすぎるため、現像能力が低下する等の不具合が発生しや易くなる。また、必要に応じて、酸化被膜処理の前に還元を行ってもよい。
【００６６】
次に、得られたキャリア芯材の表面に樹脂を被覆する。樹脂の被覆方法としては、樹脂を溶剤に希釈し、上記キャリア芯材の表面に被覆するのが一般的である。樹脂の被覆量及び種類は、上述した通りである。ここに用いられる溶剤としては、有機溶剤に可溶性のある樹脂である場合は、トルエン、キシレン、セロソルブブチルアセテート、メチルエチルケトン、メチルイソブチルケトン、メタノール等が挙げられ、水溶性樹脂あるいはエマルジョン系樹脂であれば水を用いればよい。また上記キャリア芯材に、上述のような被覆樹脂を被覆する方法としては、公知の方法、例えば刷毛塗り法、乾式法、流動床によるスプレードライ方式、ロータリドライ方式、万能撹拌機による液浸乾燥法等により被覆することができる。被覆率を向上させるためには、流動床による方法が好ましい。
【００６７】
樹脂をキャリア芯材に被覆後、焼き付けする場合は、外部加熱方式又は内部加熱方式のいずれでもよく、例えば固定式又は流動式電気炉、ロータリ式電気炉、バーナー炉でもよく、もしくはマイクロウェーブによる焼き付けでもよい。焼き付けの温度は使用する樹脂により異なるが、融点又はガラス転移点以上の温度は必要であり、熱硬化性樹脂又は縮合架橋型樹脂等では、充分硬化が進む温度まで上げる必要がある。
【００６８】
このようにして、キャリア芯材表面に樹脂が被覆、焼き付けられた後、冷却され、解砕、粒度調整を経て本発明に係る樹脂被覆フェライトキャリアが得られる。
【００６９】
＜本発明に係る電子写真用現像剤＞
上述のようにして得られた本発明に係る電子写真用樹脂被覆キャリアは、トナーと混合して二成分系現像剤として用いられる。
【００７０】
本発明に用いられるトナーは、懸濁重合法、乳化重合法、粉砕法等の公知の方法で製造できる。調製法の例としては、バインダ樹脂、着色剤、帯電制御剤等を、例えばヘンシェルミキサー等の混合機で充分混合し、次いで二軸押し出し機等で、溶融混練して均一分散し、冷却後に、ジェットミル等により微粉砕化し、分級後、例えば風力分級機等により分級して所望の粒径のトナーを得ることができる。必要に応じて、ワックス、磁性粉、粘性調整剤、その他の添加剤を含ませてもよい。さらに分級後に外添剤等を添加することもできる。
【００７１】
上記トナーに使用するバインダ樹脂としては、特に限定されるものではないが、ポリスチレン、クロロポリスチレン、スチレン−クロロスチレン共重合体、スチレン−アクリル酸エステル共重合体、スチレン−メタクリル酸共重合体、さらにはロジン変性マレイン酸樹脂、エポキシ樹脂、ポリエステル樹脂、ポリエチレン樹脂、ポリプロピレン樹脂、ポリウレタン樹脂、シリコーン樹脂等の樹脂を必要に応じて、単独又は混合して使用することができる。
【００７２】
上記トナーに用いることのできる荷電制御剤としては、ニグロシン系染料、４級アンモニウム塩、有機金属錯体、キレート錯体、含金属モノアゾ染料等が挙げられる。
【００７３】
上記トナーに用いられる着色剤としては、従来より知られている染料及び／又は顔料が使用可能である。例えばカーボンブラック、フタロシアニンブルー、パーマネントレッド、クロムイエロー、フタロシアニングリーン等を使用することができる。
【００７４】
その他外添剤として、シリカ、酸化チタン、チタン酸バリウム、フッ素樹脂微粒子、アクリル樹脂微粒子等を単独又は併用して用いることもできる。
【００７５】
以下、実施例等に基づき本発明を具体的に説明する。
【実施例１】
【００７６】
ＭｎＯが４９．９モル％、ＭｇＯが０．１モル％、Ｆｅ２Ｏ３が５０．０モル％になるようにＭｎＯ、ＭｇＯ及びＦｅ２Ｏ３を秤量し、さらにこれら金属酸化物１００重量部に対して、１．５重量部のＺｒＯ２、０．５重量部のＢｉ２Ｏをそれぞれ秤量し添加した。この混合物を湿式ボールミルで５時間混合、粉砕後、ロータリーキルンを用いて、１０００℃で１時間保持し、仮焼成を行った。
【００７７】
このようして得られた仮焼成物を湿式ボールミルで７時間粉砕してスラリー化し、スラリー粒径(体積平均径)のＤ５０を１．３μｍ、Ｄ９０を２．０μｍとした。
【００７８】
上記のようにして得られたスラリーに分散剤及びバインダーを適量添加し、次いでスプレードライヤーにより造粒、乾燥をした後、この造粒物を電気炉で温度１２００℃、酸素濃度０．３容量％の条件で６時間保持し、本焼成を行った。
【００７９】
得られた焼成物を、解砕後、分級し粒度調整を行い、フェライト粒子を得た。こうして得られたフェライト粒子を５００℃に保持されたロータリー式大気炉で１時間保持しそのフェライト粒子表面に酸化被膜処理を施した。
【００８０】
上記のようにして酸化被膜処理を施したフェライト粒子を磁力選鉱、混合し、キャリア芯材を得た。
【００８１】
このようにして得られたキャリア芯材の平均粒径、ＢＥＴ比表面積、見掛け密度、磁力(本体磁力及び飛散物磁化)、飛散物量、形状係数ＳＦ−１、粒度分布ＣＶ値及び１０００Ｖでの抵抗を、上述した方法により測定を行った。結果を表１に示す。
【００８２】
このキャリア芯材に、シリコーン系樹脂（商品名：ＳＲ−２４１１、固形分２０重量％、東レ・ダウコーニング・シリコーン社製）をトルエン溶剤に溶解させ、流動床を用いてキャリア芯材に対して１．０重量％被覆し、さらに２５０℃で３時間焼き付けを行い、上記樹脂によって被覆された樹脂被覆フェライトキャリアを得た。
【００８３】
さらに、上記のようにして得られた樹脂被覆フェライトキャリアとトナーを用いて現像剤を調製した。トナーとして、リコー社製重合トナーを使用し、トナー濃度は６．０重量％とした。この現像剤を用いて耐久試験を行い、実機試験の耐刷試験の代用評価とし、経時の帯電量と抵抗を測定した。現像剤の耐久試験は、ターブラーミキサー（型式：Ｔｙｐｅ  Ｔ２Ｆ（Ｗｉｌｌｙ  Ａ．Ｂａｃｈｏｆｅｎ  ＡＧ  Ｍａｓｃｈｉｎｅｎｆａｂｒｉｋ社製））を用いて、０.５分、５分、６０分、１２時間、強制攪拌を行い、帯電量は吸引式帯電量測定装置（型式：ＴＢ−２２０（東芝ケミカル社製））を用い、測定した。抵抗は、現像剤からトナーを吸引分離し、トルエン洗浄を行って乾燥させたキャリアについて、上記と同様に１０００Ｖにおいける初期値と１２時間後の評価した。これらの結果を表２に示す。
【実施例２】
【００８４】
表１に示されるように、仮焼成温度を１１００℃、スラリー粒径(体積平均径)のＤ５０を１．５μｍ、Ｄ９０を２．５μｍとし、本焼成温度を１１８０℃、酸素濃度を１.０容量％とした以外は、実施例１と同様にしてキャリア芯材を得た。このキャリア芯材の平均粒径、ＢＥＴ比表面積、見掛け密度、磁力(本体磁力及び飛散物磁化)、飛散物量、形状係数ＳＦ−１、粒度分布ＣＶ値及び１０００Ｖでの抵抗を平均粒径、ＢＥＴ比表面積、見掛け密度、磁力(本体磁力及び飛散物磁化)、飛散物量、形状係数ＳＦ−１、粒度分布ＣＶ値及び１０００Ｖでの抵抗を実施例１と同様に評価し、結果を表１に示す。
【００８５】
さらに、このキャリア芯材を用いて実施例１と同様にして電子写真用フェライトキャリア及び現像剤を調製した。現像剤の経時の帯電量と抵抗を実施例１と同様に評価した。結果を表２に示す。
【実施例３】
【００８６】
表１に示されるように、仮焼成温度を９００℃、スラリー粒径(体積平均径)のＤ５０を１．８μｍ、Ｄ９０を２．７μｍとし、本焼成温度を１１００℃、酸素濃度を２.０容量％とした以外は、実施例１と同様にしてキャリア芯材を得た。このキャリア芯材の平均粒径、ＢＥＴ比表面積、見掛け密度、磁力(本体磁力及び飛散物磁化)、飛散物量、形状係数ＳＦ−１、粒度分布ＣＶ値及び１０００Ｖでの抵抗を平均粒径、ＢＥＴ比表面積、見掛け密度、磁力(本体磁力及び飛散物磁化)、飛散物量、形状係数ＳＦ−１、粒度分布ＣＶ値及び１０００Ｖでの抵抗を実施例１と同様に評価し、結果を表１に示す。
【００８７】
さらに、このキャリア芯材を用いて実施例１と同様にして電子写真用フェライトキャリア及び現像剤を調製した。現像剤の経時の帯電量と抵抗を実施例１と同様に評価した。結果を表２に示す。
【比較例】
【００８８】
〔比較例１〕
表１に示されるように、仮焼成温度９５０℃、スラリー粒径(体積平均径)のＤ５０を２．５μｍ、Ｄ９０を３．３μｍとし、本焼成温度を１２５０℃、酸素濃度を１.５容量％とした以外は、実施例１と同様にしてキャリア芯材を得た。このキャリア芯材の平均粒径、ＢＥＴ比表面積、見掛け密度、磁力(本体磁力及び飛散物磁化)、飛散物量、形状係数ＳＦ−１、粒度分布ＣＶ値及び１０００Ｖでの抵抗を平均粒径、ＢＥＴ比表面積、見掛け密度、磁力(本体磁力及び飛散物磁化)、飛散物量、形状係数ＳＦ−１、粒度分布ＣＶ値及び１０００Ｖでの抵抗を実施例１と同様に評価し、結果を表１に示す。
【００８９】
さらに、このキャリア芯材を用いて実施例１と同様にして電子写真用フェライトキャリア及び現像剤を調製した。現像剤の経時の帯電量と抵抗を実施例１と同様に評価した。結果を表２に示す。
【００９０】
〔比較例２〕
表１に示されるように、仮焼成温度を８５０℃、スラリー粒径(体積平均径)のＤ５０を３.４μｍ、Ｄ９０を５．２μｍとし、本焼成温度を１３００℃、酸素濃度を０.１容量％とした以外は、実施例１と同様にしてキャリア芯材を得た。このキャリア芯材の平均粒径、ＢＥＴ比表面積、見掛け密度、磁力(本体磁力及び飛散物磁化)、飛散物量、形状係数ＳＦ−１、粒度分布ＣＶ値及び１０００Ｖでの抵抗を平均粒径、ＢＥＴ比表面積、見掛け密度、磁力(本体磁力及び飛散物磁化)、飛散物量、形状係数ＳＦ−１、粒度分布ＣＶ値及び１０００Ｖでの抵抗を実施例１と同様に評価し、結果を表１に示す。
【００９１】
さらに、このキャリア芯材を用いて実施例１と同様にして電子写真用フェライトキャリア及び現像剤を調製した。現像剤の経時の帯電量と抵抗を実施例１と同様に評価した。結果を表２に示す。
【００９２】
【表１】
2007271662.tif 000006
【００９３】
【表２】
2007271662.tif 000007
【００９４】
表１の結果から明らかなように、実施例１〜３で用いたキャリア芯材はキャリア飛散も少なく、球状度も良好で粒度分布もシャープである。また、表２の結果に示されるように、現像剤とした時の耐刷時の帯電量及び抵抗の経時変化も小さい。
【００９５】
これに対して、比較例１〜２で用いたキャリア芯材は、実施例１〜３に比較してキャリア飛散が多く、球状度も劣り、粒度分布もブロードである。その結果、現像剤とした時の耐刷時の帯電量及び抵抗の経時変化が大きいものとなっている。
【産業上の利用可能性】
【００９６】
本発明に係る電子写真用樹脂被覆フェライトキャリアは、小粒径かつ球状で、シャープな粒度分布を有し、しかもキャリア飛散も少ない。そして、本発明に係る電子写真用樹脂被覆フェライトキャリアを用いた電子写真用現像剤は、耐刷時の帯電量及び抵抗の経時劣化が少ない。
【００９７】
また、本発明に係る製造方法によれば、上記電子写真現像剤用フェライトキャリアが、工業的規模で生産性をもって経済的に製造することができる。
【００９８】
従って、本発明は、電子写真法に使用される二成分現像剤に好適に利用可能である。
【図面の簡単な説明】
【００９９】
【図１】図１は、キャリア芯材(フェライト粒子)の電気抵抗を測定するのに用いられた電気抵抗測定機の概略図である。
【符号の説明】
【０１００】
１：試料(キャリア芯材)
２：磁石
３：真鍮板(電極)
４：フッ素樹脂板
【図１】
2007271662.tif 000010